(57)【要約】【課題】ガス透気度を高めコンパクトでセルスタックを組むのに最適な固体高分子型燃料電池用の多孔質電極基材及びこの多孔質電極基材の製造方法を提供する。【解決手段】炭素短繊維と有機高分子短繊維と有機高分子化合物とを二次元平面内において分散して、前駆体シートを作製する工程；前記前駆体シートを、前記有機高分子短繊維は溶解するが前記有機高分子化合物は溶解しない溶剤で洗浄する工程；洗浄後の前記前駆体シートに炭素化可能な樹脂を含浸する工程；炭素化可能な樹脂を含浸された前記前駆体シートを１０００℃以上の温度で炭素化する工程を有する多孔質電極基材の製造方法で達成される。【選択図】なし【特許請求の範囲】
【請求項１】
炭素短繊維と有機高分子短繊維と有機高分子化合物とを二次元平面内において分散して、前駆体シートを作製する工程；
前記前駆体シートを、前記有機高分子短繊維は溶解するが前記有機高分子化合物は溶解しない溶剤で洗浄する工程；
洗浄後の前記前駆体シートに炭素化可能な樹脂を含浸する工程；
炭素化可能な樹脂を含浸された前記前駆体シートを１０００℃以上の温度で炭素化する工程；
を有する多孔質電極基材の製造方法。
【請求項２】
前記有機高分子短繊維が、ポリメタクリル酸メチル短繊維である請求項１記載の多孔質電極基材の製造方法。
【請求項３】
請求項１の多孔質電極基材を用いた膜−電極接合体。
【請求項４】
請求項３記載の膜−電極接合体を用いた固体高分子型燃料電池。
【発明の詳細な説明】
【技術分野】
【０００１】
本発明は、固体高分子型燃料電池に用いられる多孔質電極基材及びその製造方法とそれを用いた燃料電池等に関するものである。
【背景技術】
【０００２】
固体高分子型燃料電池はプロトン伝導性の高分子電解質膜を用いることを特徴としており、水素等の燃料ガスと酸素等の酸化ガスを電気化学的に反応させることにより起電力を得る装置である。固体高分子型燃料電池は、自家発電装置や自動車等の移動体用の発電装置として利用可能である。
【０００３】
このような固体高分子型燃料電池は、水素イオン（プロトン）を選択的に伝導する高分子電解質膜を有する。また、貴金属系触媒を担持したカーボン粉末を主成分とする触媒層とガス拡散電極基材とを有するガス拡散電極が、触媒層側を内側にして、高分子電解質膜の両面に接合された構造となっている。
【０００４】
このような高分子電解質膜と２枚のガス拡散電極からなる接合体は膜電極接合体（ＭＥＡ：  Ｍｅｍｂｒａｎｅ  Ｅｌｅｃｔｒｏｄｅ  Ａｓｓｅｍｂｌｙ）と呼ばれている。またＭＥＡの両外側には燃料ガス又は酸化ガスを供給し、かつ生成ガス及び過剰ガスを排出することを目的としたガス流路を形成したセパレーターが設置されている。
【０００５】
多孔質電極基材は電気的な接触抵抗を低減し、かつ、セパレーターより供給される燃料ガス又は酸化ガスがセル外へ漏出することを抑制することを目的として、セパレーターによって数ＭＰａの荷重で締結されるため、機械的強度が必要となる。
【０００６】
さらに、多孔質電極基材は主に次の３つの機能を持つ必要がある。第１に多孔質電極基材の外側に配置されたセパレーターに形成されたガス流路より触媒層中の貴金属系触媒に均一に燃料ガス又は酸化ガスを供給する機能である。第２に触媒層で反応により生成した水を排出する機能である。第３に触媒層での反応に必要な電子又は生成される電子をセパレーターへ導電する機能である。したがって、多孔質電極基材には高い反応ガス及び酸化ガス透過能と水の排出性、電子導電性が必要である。これらの機能を付与するため、多孔質電極基材は一般的に炭素質材料を用いることが有効とされている。
【０００７】
発電時の生成水の排水不良によって反応ガス及び酸化ガスの拡散が阻害される発電性能が低下するフラッディングを抑制するには、多孔質炭素電極基材のガス透気度を高くすることが有効である。
【０００８】
従来は、炭素短繊維を抄造後、樹脂で結着させた後、高温で焼成し樹脂を炭素化させたペーパー状の炭素／炭素複合体から成る多孔質炭素電極基材の機械強度を強くするために、炭素短繊維と樹脂炭化物とを密に結着させるなどの方法がとられていたが、嵩密度が高くなることによりガス透気度が小さくなり、フラッディングよって発電性能が低下してしまうことが多かった。一方、嵩密度を下げ、ガス透気度を大きくしようとすると機械強度が弱くなり、取り扱い方法に制限があるものとなった。
【０００９】
特許文献１には、実質的に二次元平面内においてランダムな方向に分散せしめられた炭素短繊維を炭素によって互いに結着してなる多孔質炭素板であって、曲げ強さが１４．７ＭＰａ以上、厚さ方向の圧縮強さが０．４９ＭＰａ以上、厚さ方向の圧縮弾性率が１１．８ＭＰａ以下、厚さ方向の比抵抗が０．０１Ωｍ以下であり、かつ空気による厚さ方向の気体透過性が３０００ｍｌ・ｍｍ／ｃｍ2／ｈｒ／ｍｍＡｑ以上であることを特徴とする多孔質炭素板が記載されている。しかし、この方法で得られる多孔質電極基材は、高いガス透気度は有しているもの、炭化樹脂量を低減しているため、機械強度が弱くなるという問題があった。
【００１０】
【特許文献１】特開平９−１５７０５２号公報
【発明の開示】
【発明が解決しようとする課題】
【００１１】
本発明は、上記のような問題点を克服し、ガス透気度を高めコンパクトでセルスタックを組むのに最適な固体高分子型燃料電池用の多孔質電極基材及びこの多孔質電極基材の製造方法を提供することを目的とする。
【課題を解決するための手段】
【００１２】
本発明は、以下の通りである。
【００１３】
（１）炭素短繊維と有機高分子短繊維と有機高分子化合物とを二次元平面内において分散させて、前駆体シートを作製する工程；
前記前駆体シートを、前記有機高分子短繊維は溶解するが前記有機高分子化合物は溶解しない溶剤で洗浄する工程；
洗浄後の前記前駆体シートに炭素化可能な樹脂を含浸する工程；
炭素化可能な樹脂を含浸させた前記前駆体シートを１０００℃以上の温度で炭素化する工程；
を有する多孔質電極基材の製造方法。
【００１４】
（２）前記有機高分子短繊維が、ポリメタクリル酸メチル短繊維である請求項１記載の多孔質電極基材の製造方法。
【００１５】
（３）（１）の多孔質電極基材を用いた膜−電極接合体。
【００１６】
（４）（３）の膜−電極接合体を用いた固体高分子型燃料電池。
【発明の効果】
【００１７】
本発明によれば、導電性、機械的強度、厚み精度、表面平滑性を保ったまま、ガス透気度を高めコンパクトでセルスタックを組むのに最適な固体高分子型燃料電池用の多孔質電極基材及びこの多孔質電極基材の製造方法を得ることができる。
【発明を実施するための最良の形態】
【００１８】
＜炭素短繊維＞
本発明で用いる炭素短繊維の原料である炭素繊維は、ポリアクリロニトリル系炭素繊維、ピッチ系炭素繊維、レーヨン系炭素繊維などいずれであって良いが、ポリアクリロニトリル系炭素繊維が好ましく、特に用いる炭素繊維がポリアクリロニトリル（ＰＡＮ）系炭素繊維のみからなることが多孔質炭素電極基材の機械的強度が比較的高くすることができるので好ましい。
【００１９】
炭素短繊維の直径は、３〜９μｍであることが、炭素短繊維の生産コスト、分散性の面から好ましい。４〜８μｍであることが最終多孔質電極基材の平滑性の面からさらに好ましい。
【００２０】
炭素短繊維の繊維長は、２〜１２ｍｍが好ましい。この範囲内であると分散性が良い。
【００２１】
＜有機高分子短繊維＞
本発明で用いる有機高分子短繊維は、前駆体シートの洗浄によって溶解することにより、前駆体シート中に有機高分子短繊維が消失した空間を形成させる。そのため機械強度を維持したまま、高いガス透過性を有する多孔質電極基材を製造することができる。有機高分子短繊維の種類は、特に限定されないが、後述するバインダーとして用いる有機高分子化合物とは異なる溶剤に可溶であることが必須となる。また、炭素短繊維や有機高分子化合物などと同時に前駆体シートを作製するときに、分散媒である液体に不要であることも必要である。
【００２２】
有機高分子短繊維の平均繊維径は、特に限定されないが、１〜３０μｍのものが好ましく、５〜２５μｍがより好ましく、５〜１５μｍが特に好ましい。この範囲内であると有機高分子短繊維の溶解後の前駆体シートの空間を有効に形成することができ、多孔質電極基材の表面が粗くなることを防ぐことができる。
【００２３】
有機高分子短繊維の繊度は、特に限定されないが、０．１〜２．０ｄｔｅｘのものが好ましい。繊度を０．１ｄｔｅｘ以上とすることにより、有機高分子短繊維の溶解後の前駆体シートの空間を有効に形成することができる。また、繊度を２．０ｄｔｅｘ以下とすることにより、溶出後の前駆体シート、及び多孔質電極基材の表面が粗くなることを防ぎ、燃料電池としたときに多孔質電極基材と周辺部材との接触を良好なものとすることができ、かつ前駆体シート及び多孔質電極基材の機械強度を維持することができる。
【００２４】
有機高分子短繊維の長さは、特に限定されないが、同時に用いる炭素短繊維と同程度のものが好ましく、２〜１２ｍｍがより好ましい。この範囲内であると分散性が良い。
【００２５】
有機高分子短繊維は、炭素短繊維と一緒に分散することで、炭素短繊維の再収束を防止する役割も果たす。そのため、水との親和性にも優れているものが好ましい。
【００２６】
本発明に用いる有機高分子短繊維としてはアクリル繊維、ビニロン繊維、ポリエステル繊維、ポリエチレン繊維、ポリプロピレン繊維など挙げられるが、前駆体シート作製後の洗浄での溶出が容易なポリメタクリル酸メチル短繊維が特に好ましい。
【００２７】
前記ポリメタクリル酸メチル短繊維は、例えば以下の方法で製造することができる。すなわち、ジメチルアセトアミドと水の混合液中に、複数のホールを有するノズルより、ポリメタクリル酸メチルのジメチルアセトアミド溶液を吐出し、凝固させながら、引き取り、これを沸水中で延伸後、乾燥させる湿式紡糸法によって、ポリメタクリル酸メチル長繊維を得た後、これをギロチンカッターにて切断し、ポリメタクリル酸メチル短繊維を得る製造方法である。
【００２８】
前駆体シート中の有機高分子短繊維の質量比率は、１０〜５０質量％であることが好ましい。この範囲内であると有機高分子短繊維を溶解後、形成される空間が多く、ガス透気度の増加効果が得やすい。さらには、有機高分子短繊維を溶解後の前駆体シートの機械強度が低下せず、多孔質電極基材の形態を維持することができる。
【００２９】
＜前駆体シートを作製する工程＞
炭素短繊維と有機高分子短繊維から成る前駆体シートの作製方法としては、液体の媒体中に炭素短繊維と有機高分子短繊維を分散させて抄造する湿式法や、空気中に炭素短繊維と有機高分子短繊維を分散させて降り積もらせる乾式法が適用できるが、中でも湿式法が好ましい。有機高分子短繊維を上記量、バインダーとして適切な量の有機高分子化合物と共に湿式法により前駆体シートを作製することが好ましい。炭素短繊維が単繊維に分散するのを助け、分散した単繊維が再び収束を防止するのを防ぐことができる。
【００３０】
炭素短繊維と有機高分子短繊維、必要に応じて有機高分子化合物を混合する方法としては、炭素短繊維とともに水中で攪拌分散させる方法と、直接混ぜ込む方法があるが、均一に分散させるためには水中で拡散分散させる方法が好ましい。このように有機高分子化合物を混ぜることにより、炭素繊維紙の強度を保持し、その製造途中で炭素繊維紙から炭素短繊維が剥離したり、炭素短繊維の配向が変化したりするのを防止することができる。
【００３１】
また、前駆体シートの作製は連続で行なう方法やバッチ式で行なう方法があるが、特に目付のコントロールが容易であるという点と生産性及び機械的強度の観点から連続で行うことが好ましい。
【００３２】
本発明での前駆体シート、及び多孔質電極基材では、炭素短繊維が二次元平面内において分散していることが好ましい。「二次元平面内において分散」とは、炭素短繊維がおおむね一つの面を形成するように横たわっているという意味である。これにより炭素短繊維による短絡や炭素短繊維の折損を防止することができる。二次元平面内での炭素短繊維の配向方向は実質的にランダムであっても、特定方向への配向性が高くなっていても良い。
【００３３】
＜有機高分子化合物＞
有機高分子化合物は、炭素繊維紙中で各成分をつなぎとめるバインダー（糊剤）としてはたらく。有機高分子化合物としては、ポリビニルアルコール（ＰＶＡ）、ポリ酢酸ビニル、などを用いることができる。特にポリビニルアルコールは前駆体シート作製工程での結着力に優れるため、炭素短繊維の脱落が少なくバインダーとして好ましい。本発明では、有機高分子化合物を繊維状として用いることも可能である。
【００３４】
＜洗浄＞
本発明においては、次に、得られた前駆体シートを洗浄する。洗浄は前駆体シート中の有機高分子短繊維を選択的に除去することを目的に行う。前駆体シートの洗浄に用いる溶剤は、洗浄後の前駆体シートの形態を保持するため、有機高分子短繊維が溶解し、バインダーとして用いる有機高分子化合物は溶解しないものを用いる必要がある。洗浄に用いる溶剤としては上記条件を満足するものであれば特に限定されないが、有機高分子短繊維にポリメタクリル酸短繊維を用い、バインダーである有機高分子化合物としてポリビニルアルコールを用いた場合には、アセトン、クロロホルム、トルエン等の有機溶剤を用いることができる。
【００３５】
＜有機高分子短繊維、有機高分子化合物と溶剤の組み合わせ＞
本願発明における有機高分子短繊維、有機高分子化合物と溶剤の好ましい組み合わせを下記に挙げる。これに限定されるものではない。
【００３６】
有機高分子短繊維／有機高分子化合物／溶剤
・ポリメタクリル酸メチル／ポリビニルアルコール（ＰＶＡ）繊維／アセトン
・ポリメタクリル酸メチル／ポリビニルアルコール（ＰＶＡ）繊維／トルエン
・ポリメタクリル酸メチル／ポリビニルアルコール（ＰＶＡ）繊維／クロロホルム
・ポリスチレン／ポリビニルアルコール（ＰＶＡ）繊維／トルエン
・ポリスチレン／ポリビニルアルコール（ＰＶＡ）繊維／クロロホルム
・アセテート／ポリビニルアルコール（ＰＶＡ）繊維／塩化メチレン
・アセテート／ポリビニルアルコール（ＰＶＡ）繊維／メタノール
・ビニロン／ポリエチレンパルプ／温水
・ポリビニルアルコール／ポリエチレンパルプ／温水
・アクリル繊維／ポリエチレンパルプ／ＤＭＳＯ
・アクリル繊維／ポリエチレンパルプ／ＤＭＦ
・ポリメタクリル酸メチル／ポリエチレンパルプ／トルエン
・ポリメタクリル酸メチル／ポリエチレンパルプ／クロロホルム
・ポリスチレン／ポリエチレンパルプ／トルエン
・ポリスチレン／ポリエチレンパルプ／クロロホルム
・ポリエステル／ポリエチレンパルプ／酸又はアルカリ
・アセテート繊維／ポリエチレンパルプ／塩化メチレン
・アセテート繊維／ポリエチレンパルプ／メタノール。
【００３７】
＜樹脂＞
本発明で樹脂として用いる樹脂組成物は、炭素化後も導電性物質として残存する物質であり、常温において粘着性、あるいは流動性を示すものが好ましい。フェノール樹脂、フラン樹脂、エポキシ樹脂、メラミン樹脂、イミド樹脂、ウレタン樹脂、アラミド樹脂、ピッチ等を単体若しくは混合物として用いることができ、用いる樹脂の種類、後述する樹脂の含浸の際の含浸量、硬化、炭素化温度によって残存する炭素化量が異なる。フェノール樹脂の好ましいものとして、アルカリ触媒存在下においてフェノール類とアルデヒド類の反応によって得られるレゾールタイプフェノール樹脂を挙げることができる。
【００３８】
レゾールタイプのフェノール樹脂は、公知の方法によって酸性触媒下においてフェノール類とアルデヒド類の反応によって生成する、固体の熱融着性を示すノボラックタイプのフェノール樹脂を溶解混入させることもできるが、この場合は硬化剤、例えばヘキサメチレンジアミンを含有した、自己架橋タイプのものが好ましい。
【００３９】
フェノール類としては、例えば、フェノール、レゾルシン、クレゾール、キシロール等が用いられる。アルデヒド類としては、例えばホルマリン、パラホルムアルデヒド、フルフラール等が用いられる。また、これらを混合物として用いることができる。これらはフェノール樹脂として市販品を利用することも可能である。
【００４０】
＜樹脂の含浸方法＞
洗浄後の前駆体シートに樹脂を含浸する方法としては、前駆体シートに樹脂を含浸させることができればよく、特に限定されないが、コーターを用いて前駆体シート表面に樹脂を均一にコートする方法、絞り装置を用いるｄｉｐ−ｎｉｐ方法、若しくは前駆体シートと樹脂フィルムを重ねて、樹脂を前駆体シートに転写する方法が、連続的に行なうことができ、生産性及び長尺ものも製造できるという点で好ましい。
【００４１】
＜樹脂の硬化、炭素化＞
樹脂を含浸された前駆体シートは、そのまま炭素化することも可能である。しかし、炭素化する前に樹脂を硬化することが樹脂の炭素化時の気化を抑制し、多孔質電極基材の強度向上のために好ましい。硬化は、樹脂を含浸された前駆体シートを均等に加熱できる技術であれば、いかなる技術も適用できる。その例としては、樹脂を含浸された前駆体シートの上下両面から剛板を重ね、加熱する方法や上下両面から熱風を吹き付ける方法、また連続ベルト装置や連続熱風炉を用いる方法が挙げられる。
【００４２】
前駆体シートに樹脂を付着した後、加熱により樹脂を硬化させると共に、前駆体シート表面を平滑にする工程を含んでいることが多孔質電極基材の表面精度の向上のために好ましい。表面を平滑にする工程がない場合も良好な強度とガス透過度とをともに有する多孔質電極基材が得られるが、多孔質電極基材の大きな起伏を低減し、セルを組んだとき多孔質電極基材と周辺基材との接触を充分するためには、樹脂を硬化させると共に前駆体シート表面を平滑することが好ましい。特に限定されないが、上下両面から平滑な剛板にて熱プレスする方法や連続ベルトプレス装置を用いて行なう方法がある。中でも連続ベルトプレス装置を用いて行なう方法が、長尺の多孔質電極基材ができるという点で好ましい。多孔質電極基材が長尺であれば、多孔質電極基材の生産性が高くなるだけでなく、その後のＭＥＭＢＲＡＮＥ  ＥＬＥＣＴＲＯＤＥ  ＡＳＳＥＭＢＬＹ（ＭＥＡ）製造も連続で行なうことができ、燃料電池のコスト低減化に大きく寄与することができる。
【００４３】
連続ベルト装置におけるプレス方法としては、ロールプレスによりベルトに線圧で圧力を加える方法と液圧ヘッドプレスにより面圧でプレスする方法があるが、後者の方がより平滑な多孔質電極基材が得られるという点で好ましい。効果的に表面を平滑にするためには、樹脂が最も軟化する温度でプレスし、その後加熱又は冷却により樹脂を固定する方法が特に好ましい。前駆体シートに含浸される樹脂の比率が多い場合は、プレス圧が低くても平滑にすることが容易である。このとき必要以上にプレス圧を高くすることは、多孔質電極基材としたときその組織が緻密になりすぎる、激しく変形するなどの問題が生じるのであまり好ましくない。プレス圧が高く緻密になりすぎた場合は、焼成時に発生するガスがうまく排出されず多孔質電極基材の組織を壊してしまうこともある。剛板に挟んで、又、連続ベルト装置で前駆体シートに含浸した樹脂の硬化を行う時は、剛板やベルトに樹脂が付着しないようにあらかじめ剥離剤を塗っておくか、炭素繊維紙と剛板やベルトとの間に離型紙を挟んで行なうことが好ましい。
【００４４】
硬化された樹脂は、続いて炭素化される。多孔質電極基材の導電性を高めるために、不活性ガス中で炭素化する。炭素化は、バッチ式で炭素化することも可能であるが、生産性という点において、前駆体シートの全長にわたって連続で行なうことが好ましい。多孔質電極基材が長尺であれば、多孔質電極基材の生産性が高くなるだけでなく、その後工程のＭｅｍｂｒａｎｅ  Ｅｌｅｃｔｒｏｄｅ  Ａｓｓｅｍｂｌｙ（ＭＥＡ）製造も連続で行なうことができ、燃料電池のコスト低減化に大きく寄与することができる。
【００４５】
炭素化は、主に樹脂を炭素化することを目的に行われ、不活性処理雰囲気下にて１０００〜３０００℃の温度範囲で、前駆体シートの全長にわたって連続して焼成処理することが好ましい。本発明の炭素化においては、不活性雰囲気下にて１０００〜３０００℃の温度範囲で焼成する炭素化処理の前に行われる、３００〜８００℃の程度の不活性雰囲気での焼成による前処理を行っても良い。
【００４６】
＜製造方法＞
本発明の多孔質電極基材の製造方法は、たとえば以下の方法による。すなわち、炭素短繊維と有機高分子短繊維と有機高分子化合物とを二次元平面内において分散させて、前駆体シートを作製した後、得られた前駆体シートを、前記有機高分子短繊維は溶解するが前記有機高分子化合物は溶解しない溶剤で洗浄し、この前駆体シートに炭素化可能な樹脂を含浸後、１０００℃以上の温度で炭素化する多孔質電極基材の製造方法である。
【実施例】
【００４７】
以下、本発明を実施例により、さらに具体的に説明する。
【００４８】
実施例中の各物性値等は以下の方法で測定した。
【００４９】
（１）ガス透過度
ＪＩＳ規格Ｐ−８１１７に準拠しガーレーデンソメーターを使用し、２００ｍＬの空気が透過するのにかかった時間を測定し、算出した。
【００５０】
（２）厚み
多孔質電極基材の厚みは、厚み測定装置ダイヤルシックネスゲージ７３２１（ミツトヨ製）を使用し、測定した。このときの測定子の大きさは、直径１０ｍｍで測定圧力は１．５ｋＰａで行った。
【００５１】
（３）貫通方向抵抗
多孔質電極基材の厚さ方向の電気抵抗（貫通方向抵抗）は、試料を金メッキした銅板にはさみ、金メッキした銅板の上下から１ＭＰａで加圧し、１０ｍＡ／ｃｍ2の電流密度で電流を流したときの抵抗値を測定し、次式より求めた。
貫通抵抗（ｍΩ・ｃｍ2）＝測定抵抗値（Ω）×試料面積（ｃｍ2）
【００５２】
［実施例１］
室温に保温した水中にホール数１０００のノズルより、十分に溶解後、室温に保温した１２．５質量％ポリメタクリル酸メチルのジメチルアセトアミド溶液を吐出量１０ｃｃ／ｍｉｎで吐出し、凝固させながら、線速８ｍ／ｍｉｎで引き取り、これを沸水中で２倍延伸することによって、平均繊維径１０μｍ、繊度が０．９３ｄｔｅｘのポリメタクリル酸メチル繊維を得た。これをギロチンカッターにて平均繊維長が３ｍｍとなるように切断し、ポリメタクリル酸メチル短繊維を得た。
【００５３】
炭素短繊維として、平均繊維径が７μｍ、平均繊維長が３ｍｍのポリアクリロニトリル（ＰＡＮ）系炭素繊維を用意した。
【００５４】
有機高分子化合物として、平均繊維長が３ｍｍのポリビニルアルコール（ＰＶＡ）短繊維（商品名：「ＶＢＰ１０５−１」、クラレ株式会社製）を用意した。
【００５５】
炭素短繊維を水中に均一に分散して単繊維に解繊し、十分に分散したところにポリメタクリル酸メチル短繊維とＰＶＡ短繊維を炭素短繊維１００質量部に対して、それぞれ２５質量部、３５質量部となるように均一に分散した。標準角型シートマシン（熊谷理機工業（株）製  Ｎｏ  ．２５５５  標準角型シートマシン）を用いてＪＩＳ  Ｐ−８２０９法に準拠して手動により前駆体シートを作製し、乾燥後、目付けが３２ｇ／ｍ2の前駆体シートを得た。炭素短繊維及びポリメタクリル酸メチル短繊維の分散状態は良好であった。
【００５６】
次に、得られた前駆体シートをアセトンで４回洗浄した。乾燥後の前駆体シートの目付けは２８ｇ／ｍ2であり、ポリメタクリル酸メチル短繊維が前駆体シートより除去されていることが確認できた。
【００５７】
続いて、洗浄後の前駆体シートに、フェノール樹脂（大日本インキ化学株式会社製フェノライトＪ−３２５）を１１質量％含むフェノール樹脂のメタノール溶液を含浸させ、室温にて８時間乾燥した。目付けが４９ｇ／ｍ2のフェノール樹脂含浸前駆体シートを得た。これは、炭素短繊維１００質量部に対し、フェノール樹脂を１０３質量部付着させたことになる。
【００５８】
次に、２枚重ね合わせたこの前駆体シートを２枚のシリコーン系離型剤をコートした紙に挟んだ後、バッチプレス装置にて１８０℃、３０ｋＰａの条件下で３分間加圧加熱成型した。
【００５９】
フェノール樹脂を硬化させた前駆体シートをバッチ炭素化炉にて、窒素ガス雰囲気中、２０００℃の条件下で１時間炭素化することで多孔質電極基材を得た。得られた多孔質電極基材はハンドリング性に優れ、ガス透気度が、６６００ｍｌ／ｈｒ／ｃｍ2／ｍｍＡｑと高いガス透気度を示し、厚み、貫通方向抵抗もそれぞれ良好な結果であった。
【００６０】
各実施例、比較例における評価結果を表１に示した。
【００６１】
［実施例２］
ポリメタクリル酸メチル短繊維とＰＶＡ短繊維を炭素短繊維１００質量部に対して、それぞれ５０質量部、３５質量部とし、目付けが３５ｇ／ｍ2となるようにした以外は実施例１と同様にして前駆体シートを得た。炭素短繊維及びポリメタクリル酸メチル短繊維の分散状態は良好であった。また、実施例１と同様の洗浄方法にて前駆体シートを洗浄し、乾燥後の前駆体シートの目付けは２８ｇ／ｍ2であり、ポリメタクリル酸メチル短繊維が前駆体シートより除去されていることが確認できた。
【００６２】
次に、フェノール樹脂を１０質量％含むフェノール樹脂のメタノール溶液を用い、目付けが４７ｇ／ｍ2とし、炭素短繊維１００質量部に対し、フェノール樹脂が９６質量部付着させたこと以外は実施例１と同様にして多孔質電極基材を得た。得られた多孔質電極基材はハンドリング性に優れ、ガス透気度が、６５００ｍｌ／ｈｒ／ｃｍ2／ｍｍＡｑと高いガス透気度を示し、厚み、貫通方向抵抗もそれぞれ良好な結果であった。
【００６３】
［実施例３］
ポリメタクリル酸メチル短繊維とＰＶＡ短繊維を炭素短繊維１００質量部に対して、それぞれ７５質量部、５０質量部とし、目付けが４２ｇ／ｍ2となるようにした以外は実施例１と同様にして前駆体シートを得た。炭素短繊維及びポリメタクリル酸メチル短繊維の分散状態は良好であった。また、実施例１と同様の洗浄方法にて前駆体シートを洗浄し、乾燥後の前駆体シートの目付けは３０ｇ／ｍ2であり、ポリメタクリル酸メチル短繊維が前駆体シートより除去されていることが確認できた。
【００６４】
次に、フェノール樹脂を１０質量％含むフェノール樹脂のメタノール溶液を用い、目付けが５０ｇ／ｍ2とし、炭素短繊維１００質量部に対し、フェノール樹脂が１０１質量部付着させたこと以外は実施例１と同様にして多孔質電極基材を得た。得られた多孔質電極基材はハンドリング性に優れ、ガス透気度が、６４００ｍｌ／ｈｒ／ｃｍ2／ｍｍＡｑと高いガス透気度を示し、厚み、貫通方向抵抗もそれぞれ良好な結果であった。
【００６５】
［実施例４］
ポリメタクリル酸メチル短繊維とＰＶＡ短繊維を炭素短繊維１００質量部に対して、それぞれ５０質量部、４４質量部とし、目付けが３０ｇ／ｍ2となるようにした以外は実施例１と同様にして前駆体シートを得た。炭素短繊維及びポリメタクリル酸メチル短繊維の分散状態は良好であった。また、実施例１と同様の洗浄方法にて前駆体シートを洗浄し、乾燥後の前駆体シートの目付けは２４ｇ／ｍ2であり、ポリメタクリル酸メチル短繊維が前駆体シートより除去されていることが確認できた。
【００６６】
次に、フェノール樹脂を１１質量％含むフェノール樹脂のメタノール溶液を用い、目付けが４０ｇ／ｍ2とし、炭素短繊維１００質量部に対し、フェノール樹脂が１０３質量部付着させたこと以外は実施例１と同様にして多孔質電極基材を得た。得られた多孔質電極基材はハンドリング性に優れ、ガス透気度が、７０００ｍｌ／ｈｒ／ｃｍ2／ｍｍＡｑと高いガス透気度を示し、厚み、貫通方向抵抗もそれぞれ良好な結果であった。
【００６７】
［実施例５］
ポリメタクリル酸メチル短繊維とＰＶＡ短繊維を炭素短繊維１００質量部に対して、それぞれ１３３質量部、５８質量部とし、目付けが３１ｇ／ｍ2となるようにした以外は実施例１と同様にして前駆体シートを得た。炭素短繊維及びポリメタクリル酸メチル短繊維の分散状態は良好であった。また、実施例１と同様の洗浄方法にて前駆体シートを洗浄し、乾燥後の前駆体シートの目付けは１９ｇ／ｍ2であり、ポリメタクリル酸メチル短繊維が前駆体シートより除去されていることが確認できた。
【００６８】
次に、フェノール樹脂を１１質量％含むフェノール樹脂のメタノール溶液を用い、目付けが３２ｇ／ｍ2とし、炭素短繊維１００質量部に対し、フェノール樹脂が１１０質量部付着させたこと以外は実施例１と同様にして多孔質電極基材を得た。得られた多孔質電極基材はハンドリング性に優れ、ガス透気度が、１０２００ｍｌ／ｈｒ／ｃｍ2／ｍｍＡｑと高いガス透気度を示し、厚み、貫通方向抵抗もそれぞれ良好な結果であった。
【００６９】
［比較例１］
ポリメタクリル酸メチル短繊維を用いず、ＰＶＡ短繊維が炭素短繊維１００質量部に対して、３５質量部とし、目付けが２８ｇ／ｍ2となるようにした以外は実施例１と同様にして前駆体シートを得た。炭素短繊維の分散状態は良好であった。また、実施例１と同様の洗浄方法にて前駆体シートを洗浄したが、乾燥後の前駆体シートの目付けは２８ｇ／ｍ2と変わらず、炭素短繊維、ＰＶＡ短繊維の溶出がないことが確認できた。
【００７０】
次に、フェノール樹脂を１２質量％含むフェノール樹脂のメタノール溶液を用い、目付けが５０ｇ／ｍ2とし、炭素短繊維１００質量部に対し、フェノール樹脂が１０６質量部付着させたこと以外は実施例１と同様にして多孔質電極基材を得た。得られた多孔質電極基材は優れたハンドリング性を示したが、ガス透気度が６０００ｍｌ／ｈｒ／ｃｍ2／ｍｍＡｑであり、実施例１〜５と比較し低いガス透気度を示した。厚み、貫通方向抵抗はそれぞれ良好な結果であった。
【００７１】
［比較例２］
アセトンによる前駆体シートの洗浄を行わなかったこと以外、実施例１と同様にして、目付けが３２ｇ／ｍ2の前駆体シートを得た。炭素短繊維及びポリメタクリル酸メチル短繊維の分散状態は良好であった。
【００７２】
次に、フェノール樹脂を１１質量％含むフェノール樹脂のメタノール溶液を用い、目付けが５３ｇ／ｍ2とし、炭素短繊維１００質量部に対し、フェノール樹脂が１０３質量部付着させたこと以外は実施例１と同様にして多孔質電極基材を得た。得られた多孔質電極基材は優れたハンドリング性を示したが、ガス透気度が５４００ｍｌ／ｈｒ／ｃｍ2／ｍｍＡｑであり、実施例１〜５と比較し低いガス透気度を示した。厚み、貫通方向抵抗はそれぞれ良好な結果であった。
【００７３】
【表１】
2009117325.tif 000002
【００７４】
［実施例６］
（１）ＭＥＡの作製
実施例４で得られた多孔質炭素電極基材をカソード用、アノード用に２組用意した。両面に触媒担持カーボン（触媒：Ｐｔ、触媒担持量５０質量％）からなる触媒層（触媒層面積２５ｃｍ2、Ｐｔ付量０．３ｍｇ／ｃｍ2）を形成したパーフルオロスルホン酸系の高分子電解質膜（膜厚３０μｍ）を、この２組の多孔質炭素電極基材で挟持し、これらを接合してＭＥＡを得た。
【００７５】
（２）ＭＥＡの燃料電池特性評価
前記（１）で作製したＭＥＡを、蛇腹状のガス流路を有する２枚のカーボンセパレーターによって挟み、固体高分子型燃料電池（単セル）を形成した。
【００７６】
この単セルについて、電流密度−電圧特性を測定することによって燃料電池特性評価を行った。燃料ガスとして水素ガスを用い、酸化ガスとしては空気を用いた。セル温度８０℃、燃料ガス利用率６０％、酸化ガス利用率４０％とした。また、ガス加湿は８０℃のバブラーにそれぞれ燃料ガスと酸化ガスを通すことによって行った。電流密度が０．８Ａ／ｃｍ2のときの燃料電池セルのセル電圧が０．６５２Ｖ、セルの内部抵抗が３．２ｍΩであり、良好な特性を示した。
【００７７】
［比較例３］
比較例２で得られた多孔質電極基材を用いた点を除いて、実施例６と同様にして燃料電池特性評価を行った。
【００７８】
電流密度が０．８Ａ／ｃｍ2のときの燃料電池セルのセル電圧が０．５８１Ｖ、セルの内部抵抗が３．４ｍΩであり、実施例６と比較し、ガス拡散不良による発電特性の低下が見られた。